(57)【要約】【課題】強度及び表面品質の両方に優れた高強度アルミニウム合金を提供する。【解決手段】Ｚｎ：７．２％（質量％、以下同様）を超え８．７％以下、Ｍｇ：１．３％以上２．１％以下、Ｃｕ：０．５０％未満、Ｆｅ：０．３０％以下、Ｓｉ：０．３０％以下、Ｍｎ：０．０５％未満、Ｃｒ：０．２０％以下、Ｚｒ：０．０５％未満、Ｔｉ：０．００１以上０．０５％以下及び残部がＡｌと不可避不純物からなる化学成分を有する。耐力が３５０ＭＰａ以上であり、金属組織が再結晶組織よりなる。【選択図】図１
2013007085.tif 000002
【特許請求の範囲】
【請求項１】
Ｚｎ：７．２％（質量％、以下同様）を超え８．７％以下、Ｍｇ：１．３％以上２．１％以下、Ｃｕ：０．５０％未満、Ｆｅ：０．３０％以下、Ｓｉ：０．３０％以下、Ｍｎ：０．０５％未満、Ｃｒ：０．２０％以下、Ｚｒ：０．０５％未満、Ｔｉ：０．００１％以上０．０５％以下を含有し、残部がＡｌ及び不可避的不純物からなる化学成分を有し、
耐力が３５０ＭＰａ以上であり、
金属組織が再結晶組織よりなることを特徴とする高強度アルミニウム合金材。
【請求項２】
請求項１に記載の高強度アルミニウム合金材において、上記再結晶組織は、その結晶粒の平均粒径が５００μｍ以下であり、熱間加工方向に平行な方向の結晶粒長さが、熱間加工方向に垂直な方向の結晶粒長さに対して０．５〜４倍であることを特徴とする高強度アルミニウム合金材。
【請求項３】
Ｚｎ：７．２％（質量％、以下同様）を超え８．７％以下、Ｍｇ：１．３％以上２．１％以下、Ｃｕ：０．５０％未満、Ｆｅ：０．３０％以下、Ｓｉ：０．３０％以下、Ｍｎ：０．０５％未満、Ｃｒ：０．２０％以下、Ｚｒ：０．０５％未満、Ｔｉ：０．００１％以上０．０５％以下を含有し、残部がＡｌ及び不可避的不純物からなる化学成分を有する鋳塊を作製し、
上記鋳塊を５４０℃を超え５８０℃以下の温度で１〜２４時間加熱する均質化処理を行い、
その後、加工開始時における上記鋳塊の温度を４４０℃〜５６０℃とした状態で該鋳塊に熱間加工を施して展伸材とし、
該展伸材の温度が４００℃以上である間に１５０℃以下の温度まで冷却する急冷処理を行い、
該急冷処理またはその後の冷却により該展伸材の温度を室温まで冷却し、
その後１００℃〜１７０℃の温度で５〜３０時間加熱する人工時効処理を行うことを特徴とする高強度アルミニウム合金材の製造方法。
【請求項４】
請求項３に記載の高強度アルミニウム合金材の製造方法において、上記急冷処理の冷却速度は５〜１０００℃／秒であることを特徴とする高強度アルミニウム合金材の製造方法。
【発明の詳細な説明】
【技術分野】
【０００１】
本発明は、例えば輸送機器、スポーツ用具、機械部品等の、強度特性と外観特性の双方が重要視される部位に用いられる高強度アルミニウム合金材に関する。
【背景技術】
【０００２】
輸送機器、スポーツ用具、機械部品等の、強度特性と外観特性の双方が重要視される用途に用いられる材料として、高強度かつ軽量なアルミニウム合金を採用することが増えてきている。これらの用途には、耐久性が要求されるため、耐力が３５０ＭＰａ以上であるアルミニウム合金が切望されている。
【０００３】
このような高強度を示すアルミニウム合金としては、アルミニウムにＺｎおよびＭｇを添加した７０００系アルミニウム合金が知られている。７０００系アルミニウム合金は、Ａｌ−Ｍｇ−Ｚｎ系の析出物が時効析出するために高い強度を示す。また、７０００系アルミニウム合金の中でも、Ｚｎ、Ｍｇに加えてＣｕを添加したものは、アルミニウム合金の中で最も高い強度を示す。
【０００４】
７０００系アルミニウム合金は、例えば熱間押出加工等により製造され、高強度を要求される航空機や車両等の輸送機器、スポーツ用具、機械部品などに使用されている。これらの用途で使用する場合に要求される特性は、強度以外に、耐応力腐食割れ性、衝撃吸収性、展伸性などがある。上記特性を満足するアルミニウム合金の例としては、例えば特許文献１に記載のアルミニウム合金押出材が提案されている。
【先行技術文献】
【特許文献】
【０００５】
【特許文献１】特開２００７−１１９９０４号公報
【発明の概要】
【発明が解決しようとする課題】
【０００６】
しかしながら、従来の成分範囲かつ従来の製造方法で製造した、７０００系の高耐力を示すアルミニウム合金においては、例えば、表面傷を防止する目的で陽極酸化処理等を行うと、表面に筋状模様が現れてしまうという外観上の問題があった。
また、上記アルミニウム合金は、例えば陽極酸化処理等の表面処理を行った後に、高級感をかもし出すためシルバー色となることが望まれている。しかしながら、上記従来の７０００系アルミニウム合金に陽極酸化処理等を行うと、表面が黄色の色調を強く帯びてしまうという外観上の問題があった。
このように、上記従来の７０００系アルミニウム合金は、表面処理後に現れる筋状模様や色調変化が表面品質上の問題となるため、採用することが困難であった。
【０００７】
本発明は、かかる背景に鑑みてなされたもので、表面品質に優れた高強度アルミニウム合金材およびその製造方法を提供しようとするものである。
【課題を解決するための手段】
【０００８】
本発明の一態様は、Ｚｎ：７．２％（質量％、以下同様）を超え８．７％以下、Ｍｇ：１．３％以上２．１％以下、Ｃｕ：０．５０％未満、Ｆｅ：０．３０％以下、Ｓｉ：０．３０％以下、Ｍｎ：０．０５％未満、Ｃｒ：０．２０％以下、Ｚｒ：０．０５％未満、Ｔｉ：０．００１％以上０．０５％以下を含有し、残部がＡｌ及び不可避的不純物からなる化学成分を有し、
耐力が３５０ＭＰａ以上であり、
金属組織が再結晶組織よりなることを特徴とする高強度アルミニウム合金材にある（請求項１）。
【０００９】
本発明の他の態様は、Ｚｎ：７．２％（質量％、以下同様）を超え８．７％以下、Ｍｇ：１．３％以上２．１％以下、Ｃｕ：０．５０％未満、Ｆｅ：０．３０％以下、Ｓｉ：０．３０％以下、Ｍｎ：０．０５％未満、Ｃｒ：０．２０％以下、Ｚｒ：０．０５％未満、Ｔｉ：０．００１％以上０．０５％以下を含有し、残部がＡｌ及び不可避的不純物からなる化学成分を有する鋳塊を作製し、
上記鋳塊を、５４０℃を超え５８０℃以下の温度で１〜２４時間加熱する均質化処理を行い、
その後、加工開始時における上記鋳塊の温度を４４０℃〜５６０℃とした状態で該鋳塊に熱間加工を施して展伸材とし、
該展伸材の温度が４００℃以上である間に１５０℃以下の温度まで冷却する急冷処理を行い、
該急冷処理またはその後の冷却により該展伸材の温度を室温まで冷却し、
その後１００℃〜１７０℃の温度で５〜３０時間加熱する人工時効処理を行うことを特徴とする高強度アルミニウム合金材の製造方法にある（請求項３）。
【発明の効果】
【００１０】
上記高強度アルミニウム合金材は、上記特定の化学成分を有している。そのため、上記従来の７０００系アルミニウム合金材と同等の耐力を有すると共に、表面処理後に発生する色調変化等を抑制し、良好な表面品質を得ることができる。
また、上記高強度アルミニウム合金材は、３５０ＭＰａ以上の耐力を有する。そのため、強度特性と外観特性の双方が重要視される用途に用いられる材料としての強度面での要求を比較的容易に満たすことができる。
また、上記高強度アルミニウム合金材の金属組織は、再結晶組織よりなる。そのため、表面処理後に繊維状組織に起因する筋状模様が発生すること等を抑制し、良好な表面品質を得ることができる。
従って、上記高強度アルミニウム合金材は、強度及び表面品質の両方に優れたものとなる。
【００１１】
次に、上記高強度アルミニウム合金材の製造方法では、上記特定の処理温度、処理時間及び処理手順により上記高強度アルミニウム合金材を製造する。そのため、上記高強度アルミニウム合金材を容易に得ることができる。
【図面の簡単な説明】
【００１２】
【図１】実施例１にかかる試料Ｎｏ．１の再結晶組織写真。
【図２】実施例１にかかる試料Ｎｏ．１８の繊維状組織写真。
【発明を実施するための形態】
【００１３】
上記高強度アルミニウム合金材は、７．２％を超え８．７％以下のＺｎと、１．３％以上２．１％以下のＭｇを共に含有する。ＺｎとＭｇは、アルミニウム合金中において共存することでη’相を析出する。そのため、両者が共に含まれる上記高強度アルミニウム合金材は、析出強化により強度が向上する。
【００１４】
Ｚｎの含有量が７．２％以下の場合には、η’相の析出量が少なくなるため、強度向上効果が低くなる。そのため、Ｚｎの含有量は７．２％より多い方が良く、好ましくは７．５％以上が良い。一方、Ｚｎの含有量が８．７％を超えると、熱間加工性が低下するため、生産性が低下する。そのため、Ｚｎの含有量は８．７％以下が良く、好ましくは８．５％以下が良い。
【００１５】
また、Ｍｇの含有量が１．３％より少ない場合には、η’相の析出量が少なくなるため、強度向上効果が低くなる。一方、Ｍｇの含有量が２．１％を超えると、熱間加工性が低下するため、生産性が低下する。
【００１６】
また上記化学成分のうち、Ｃｕの含有量を０．５０％未満に規制する。Ｃｕは、上記高強度アルミニウム合金材の原料としてリサイクル材を使用する場合に混入する可能性がある。Ｃｕがアルミニウム合金材に含有されると、その効果により強度が高くなるが、一方で化学研磨後の光沢の低下や、陽極酸化処理による黄色への色調変化など、表面品質が低下する原因となる。このような光沢の低下もしくは色調の変化による表面品質の低下は、Ｃｕの含有量を０．５０％未満に規制し、好ましくは０．２０％未満に規制することにより抑制することができる。
【００１７】
また上記化学成分のうち、Ｆｅを０．３０％以下に、Ｓｉを０．３０％以下に、Ｍｎを０．０５％未満に、Ｃｒを０．２０％以下に、Ｚｒを０．０５％未満にそれぞれ規制する。Ｆｅ、Ｓｉはアルミニウム地金中の不純物として混入し、Ｍｎ、Ｃｒ、Ｚｒはリサイクル材を使用する場合に混入する可能性のある成分である。
【００１８】
上記の５成分のうち、Ｆｅ、ＳｉおよびＭｎは、Ａｌとの間にＡｌＭｎ系、ＡｌＭｎＦｅ系もしくはＡｌＭｎＦｅＳｉ系の金属間化合物を形成することにより再結晶化を抑制する作用を有する。また、Ｃｒ、Ｚｒは、各々Ａｌとの間にＡｌＣｒ系、ＡｌＺｒ系の金属間化合物を形成することにより再結晶化を抑制する作用を有する。そのため、上記５成分が上記高強度アルミニウム合金材に過度に混入した場合には再結晶組織の生成が抑制され、その替わりに繊維状組織が生成されやすくなる。上記繊維状組織が存在すると、例えば陽極酸化処理を行った後に、上記繊維状組織に起因する筋状模様が表面に現れやすくなるため、表面品質が低下するおそれがある。
このような筋状模様による表面品質の低下は、Ｆｅを０．３０％以下に、Ｓｉを０．３０％以下に、Ｍｎを０．０５％未満に、Ｃｒを０．２０％以下に、Ｚｒを０．０５％未満にそれぞれ規制することで抑制することが可能となる。
【００１９】
また上記高強度アルミニウム合金材は、０．００１％以上０．０５％以下のＴｉを含有する。Ｔｉは、アルミニウム合金材に添加することで、鋳塊組織を微細化する作用を有する。鋳塊組織が微細になるほど、斑がなく高い光沢が得られるため、Ｔｉが含有されることにより表面品質を向上させることができる。
【００２０】
Ｔｉの含有量が０．００１％より少ない場合には、鋳塊組織の微細化が充分に為されないため、上記高強度アルミニウム合金材の光沢に斑を生じるおそれがある。また、Ｔｉの含有量が０．０５％より多い場合には、Ａｌとの間に形成されるＡｌＴｉ系金属間化合物などが原因となり、点状の欠陥が発生しやすくなるため、表面品質が低下するおそれがある。
【００２１】
更に上記高強度アルミニウム合金材は、ＪＩＳ  Ｚ２２４１（ＩＳＯ６８９２−１）に規定される耐力が３５０ＭＰａ以上である。これにより、軽量化のための薄肉化に対応し得る強度特性を比較的容易に得ることができる。
【００２２】
更に上記高強度アルミニウム合金材は、金属組織が粒状の再結晶組織より構成されている。通常、熱間加工を行って作製したアルミニウム合金材は繊維状組織よりなる金属組織を有するため、表面の光沢等に筋状模様が生じ、その結果表面品質が低くなるおそれがある。一方上記高強度アルミニウム合金材では、金属組織が再結晶組織で構成されているため、表面に筋状模様は発生せず、表面品質が良好となる。
【００２３】
なお、上記金属組織は、例えばアルミニウム合金材の表面に電解研磨を行い、得られた表面を偏光顕微鏡で観察することで確認できる。
【００２４】
また、上記再結晶組織は、その結晶粒の平均粒径が５００μｍ以下であり、熱間加工方向に平行な方向の結晶長さを、熱間加工方向に垂直な方向の結晶長さに対して０．５倍以上４倍以下とすることができる（請求項２）。
上記結晶粒の平均粒径が５００μｍを超えると、結晶粒が過度に粗大となるため、陽極酸化処理等の表面処理を行った後に、表面に斑が生じやすく、表面品質が低下するおそれがある。そのため、上記結晶粒の平均粒径は小さいほど良い。なお、平均粒径が５０μｍ未満となる場合には、上記結晶粒の間に繊維状組織が残留するおそれがある。従って、良好な表面品質を得るためには、上記結晶粒の平均粒径は５００μｍ以下が良く、好ましくは５０μｍ以上５００μｍ以下が良い。
【００２５】
また、上記結晶粒のアスペクト比（熱間加工方向に垂直な方向の結晶長さに対する熱間加工方向に平行な方向の結晶長さの比を指す）が４を超えると、例えば陽極酸化処理等の表面処理を行った後の表面に筋状模様が現れるおそれがある。一方、アスペクト比が０．５未満となる結晶粒は、実質的な製造設備では得ることが難しい。
【００２６】
また、上記再結晶組織は、熱間加工時に生成されたものであることが好ましい。
再結晶組織は、その製造過程により動的再結晶組織と静的再結晶組織に分類することができ、上記のごとく熱間加工時に生成されるものを動的再結晶組織という。一方、静的再結晶組織は、熱間加工や冷間加工を行った後、溶体化処理や焼鈍処理等の熱処理工程を追加することにより生成されるものをいう。前述した課題は、いずれの再結晶組織であっても解決しうるが、動的再結晶組織の場合には、生産工程が簡素となるため、容易に製造することができる。
【００２７】
次に、上記高強度アルミニウム合金材の製造方法においては、上記化学成分を有する鋳塊に対し、５４０℃を超え５８０℃以下の温度で１時間以上２４時間以下の加熱をする、均質化処理を行う。
上記均質化処理の加熱温度が５４０℃以下の場合には、上記鋳塊偏析層の均質化が不十分となる。その結果、結晶粒の粗大化や、不均一な結晶組織の形成等が起こるため、最終的に得られる合金材の表面品質が低下する。一方、加熱温度が５８０℃より高いと、上記鋳塊が局部的に溶融を起こすおそれがあるため、製造が困難となる。従って、上記均質化処理の温度は、５４０℃を超え５８０℃以下であることが好ましい。
【００２８】
また、上記均質化処理の加熱時間が１時間未満の場合には、上記鋳塊偏析層の均質化が不十分となるため、上記と同様に最終的な表面品質が低下する。一方、加熱時間が２４時間を超えると、上記鋳塊偏析層の均質化が充分なされた状態になるため、それ以上の効果を見込むことができない。従って、上記均質化処理の時間は、１時間以上２４時間以内であることが好ましい。
【００２９】
上記均質化処理を行った鋳塊は、熱間加工を施して展伸材とする。熱間加工開始時の上記鋳塊の温度は、４４０℃以上５６０℃以下とする。
熱間加工前の鋳塊の加熱温度が４４０℃より低いと、変形抵抗が高く、実質的な製造設備では加工が困難となる。一方、鋳塊を５６０℃を超える温度まで加熱した後に熱間加工を行うと、加工時の加工発熱が加わることにより上記鋳塊が局所的に融解し、その結果熱間割れが発生するおそれがある。従って、熱間加工前の上記鋳塊の温度は、４４０℃以上５６０℃以下であることが好ましい。
なお、上記熱間加工としては、押出加工や圧延加工などを採用することができる。
【００３０】
また、上記熱間処理の後に、上記展伸材の温度が４００℃以上である状態から、１５０℃以下の温度まで冷却する急冷処理を行う。
上記急冷処理前の上記展伸材の温度が４００℃未満である場合には、焼入れが不十分となり、その結果得られる展伸材の耐力が３５０ＭＰａ未満となるおそれがある。また、急冷処理後の展伸材の温度が１５０℃を超える場合にも焼入れが不十分となり、その結果得られる展伸材の耐力は３５０ＭＰａ未満となるおそれがある。
【００３１】
なお、上記急冷処理とは、上記展伸材を強制的な手段により冷却する処理を意味する。上記急冷処理としては、例えばファン空冷、ミスト冷却、シャワー冷却もしくは水冷等の方法を採用できる。
【００３２】
また、上記急冷処理の冷却速度は、５℃／秒以上１０００℃／秒以下とすることができる（請求項４）。
上記冷却速度が１０００℃／秒を超える場合には、設備が過大になる上、それに見合った効果を得ることができない。一方、冷却速度が５℃／秒未満であると、焼入れが不十分となるため、得られる展伸材の耐力が３５０ＭＰａに満たなくなるおそれがある。従って、冷却速度は早いほうがよく、５℃／秒以上１０００℃／秒以下、好ましくは１００℃／秒以上１０００℃／秒以下がよい。
【００３３】
また、上記急冷処理を行った後に、上記展伸材の温度を室温まで到達させる。これは、上記急冷処理により室温に到達してもよく、または該急冷処理の後に追加の冷却処理を行うことにより到達してもよい。展伸材の温度を室温まで到達させることにより、室温時効の効果が現れるため、展伸材の強度が向上する。
なお、上記追加の冷却処理には、急冷処理と同じく、例えばファン空冷、ミスト冷却、シャワー冷却もしくは水冷等の方法を採用できる。
【００３４】
ここで、上記展伸材を、室温を維持した状態で保管すると、室温時効効果により該展伸材の強度がより向上する。室温時効時間は、初期の段階においては時間が長いほど強度が向上するが、室温時効時間が２４時間以上となる場合には、室温時効の効果が飽和してくる。
【００３５】
次に、上記のごとく室温まで冷却を行った上記展伸材を、１００℃以上１７０℃以下の温度で５時間以上３０時間以内の加熱を行う人工時効処理を行う。人工時効処理が、上記の温度範囲または時間範囲を外れると、得られる展伸材の耐力が３５０ＭＰａ未満となるおそれがあり、充分な強度特性を有する展伸材を得ることが困難となる。
【実施例】
【００３６】
（実施例１）
上記高強度アルミニウム合金材に係る実施例について、表１および表２を用いて説明する。
本例では、表１に示すごとく、アルミニウム合金材の化学成分を変化させた試料（Ｎｏ．１〜Ｎｏ．２４）を同一の製造条件にて作製し、各試料の強度測定、金属組織観察を行った。更に、各試料に表面処理を行った後、表面品質評価を行った。
以下に、各試料の製造条件、強度測定方法及び金属組織観察方法、ならびに表面処理方法及び表面品質評価方法を説明する。
【００３７】
＜試料の製造条件＞
半連続鋳造により、表１に記載された化学成分を有する直径９０ｍｍの鋳塊を鋳造する。その後、該鋳塊を５５０℃の温度で１２時間加熱する均質化処理を行う。その後、上記鋳塊の温度が５２０℃である状態で、該鋳塊を熱間押出加工することにより、幅１５０ｍｍ、厚さ１０ｍｍの展伸材を形成する。その後、該展伸材の温度が５０５℃である状態で、該展伸材を６００℃/秒の冷却速度で１００℃まで冷却する急冷処理を行う。そして、上記急冷処理を行った上記展伸材を室温まで冷却し、室温下で２４時間の室温時効を行った後に、１５０℃の温度で１２時間の加熱を行う人工時効処理を実施して試料とする。
【００３８】
＜強度測定方法＞
試料から、ＪＩＳ  Ｚ２２４１（ＩＳＯ６８９２−１）に準拠する方法により試験片を採取し、引張強さ、耐力及び伸びの測定を行う。その結果、３５０ＭＰａ以上の耐力を示すものを合格と判定する。
【００３９】
＜金属組織観察方法＞
試料を電解研磨した後、倍率５０倍〜１００倍の偏光顕微鏡により試料表面の顕微鏡像を取得する。該顕微鏡像に対し画像解析を行い、試料の金属組織を構成する結晶粒の平均粒径及びアスペクト比を求める。その結果、平均粒径については５００μｍ以下であるもの、アスペクト比については０．５〜４．０の範囲内にあるものをそれぞれ好ましい結果と判定する。
【００４０】
＜表面処理方法＞
上記人工時効処理を行った試料の表面をバフ研磨した後、水酸化ナトリウム水溶液によりエッチングを行い、次いでデスマット処理を行う。該デスマット処理を行った試料を、リン酸−硝酸法を用いて９０℃の温度で１分間の化学研磨を行う。そして、該化学研磨を行った試料を、１５％硫酸浴下において１５０Ａ／ｍ2の電流密度で陽極酸化処理を行い、１０μｍの陽極酸化皮膜を形成する。最後に、上記陽極酸化処理後の試料を沸騰水に浸漬し、上記陽極酸化皮膜の封孔処理を行う。
【００４１】
＜表面品質評価方法＞
上記表面処理を行った試料の表面を目視観察する。目視観察では、表面に筋状模様、斑状模様または点状欠陥等が現れていないものを合格と判定する。
次いで、試料の表面の色調を色差計により計測し、ＪＩＳ  Ｚ８７２９（ＩＳＯ７７２４−１）に記載のＬ*ａ*ｂ*表色系における各座標の値を取得する。その結果、Ｌ*値（明度）：８５〜９５、ａ*値（緑〜赤の色度）：−２．０〜０、ｂ*値（青〜黄の色度）：−０．５〜２．５の範囲内にあるものを合格と判定する。
【００４２】
上記のごとく作製した各試料の評価結果を、表２に示す。なお、各々の評価結果において合格と判定されなかったものもしくは好ましい結果と判定されなかったものについては、表２中の当該評価結果に下線を付して示した。
【００４３】
表２より知られるごとく、試料Ｎｏ．１〜Ｎｏ．１２は、全ての評価項目で合格となり、強度、表面品質共に優れた特性を示した。
優れた表面品質を有する試料の代表例として、図１に、試料Ｎｏ．１の金属組織観察結果を示す。優れた表面品質を有する試料は、図１より知られるごとく、粒状の再結晶組織よりなる金属組織を有すると同時に、目視確認においても筋状模様は観察されず、斑がなく高い光沢を有する。
【００４４】
試料Ｎｏ．１３は、Ｚｎ含有量が低すぎるため、強度向上効果が充分に得られず、耐力が不合格と判定した。
試料Ｎｏ．１４は、Ｚｎ含有量が高すぎるため、熱間加工性が悪く、実質的な設備では熱間押出加工が不可能であった。
【００４５】
試料Ｎｏ．１５は、Ｍｇ含有量が低すぎるため、強度向上効果が充分に得られず、耐力が不合格と判定した。
試料Ｎｏ．１６は、Ｍｇ含有量が高すぎるため、熱間加工性が悪く、実質的な設備では熱間押出加工が不可能であった。
【００４６】
試料Ｎｏ．１７は、Ｃｕ含有量が高すぎるため、表面の色調が黄色を帯び不合格と判定した。
【００４７】
試料Ｎｏ．１８は、Ｆｅ含有量が高すぎるため、繊維状組織が形成された結果、表面に筋状模様が視認され不合格と判定した。
表面品質が不合格となった試料のうち、筋状模様が視認された試料の代表例として、図２に、試料Ｎｏ．１８の金属組織観察結果を示す。筋状模様が視認された試料は、図２より知られるごとく、繊維状組織よりなる金属組織を有する。
試料Ｎｏ．１９は、Ｓｉ含有量が高すぎるため、繊維状組織が形成された結果、表面に筋状模様が視認され不合格と判定した。同時に、表面の色調が黄色を帯びていた。
試料Ｎｏ．２０は、Ｍｎ含有量が高すぎるため、繊維状組織が形成された結果、表面に筋状模様が視認され不合格と判定した。
【００４８】
試料Ｎｏ．２１は、Ｃｒ含有量が高すぎるため、繊維状組織が形成された結果、表面に筋状模様が視認され不合格と判定した。同時に、表面の色調が黄色を帯びていた。
試料Ｎｏ．２２は、Ｚｒ含有量が高すぎるため、繊維状組織が形成された結果、表面に筋状模様が視認され不合格と判定した。
【００４９】
試料Ｎｏ．２３は、Ｔｉ含有量が低すぎるため、粗大な鋳塊組織に起因する斑状模様が現れ不合格と判定した。
試料Ｎｏ．２４は、Ｔｉ含有量が高すぎるため、Ａｌとの金属間化合物が形成された結果、表面に点状欠陥が視認され不合格と判定した。
【００５０】
（実施例２）
次に、上記高強度アルミニウム合金の製造方法に係る実施例について、表３〜表５を用いて説明する。
本例では、表３に示す化学成分を含有するアルミニウム合金材を、表４に示すごとく製造条件を変化させて試料（Ｎｏ．Ａ〜Ｎｏ．Ｘ）を作製し、各試料の強度測定、金属組織観察を行った。更に、各試料に表面処理を行った後、表面品質評価を行った。
【００５１】
以下に、各試料の製造条件を詳説する。なお、各試料の強度測定方法、金属組織観察方法、表面処理方法及び表面品質評価方法は、上記実施例１と同一の方法によりおこなった。
【００５２】
＜試料の製造条件＞
半連続鋳造により、表３に記載された化学成分を有する直径９０ｍｍの鋳塊を鋳造する。その後、表４に示す処理温度、処理時間または冷却時間の組み合わせを用いて、上記鋳塊に均質化処理、熱間押出加工、急冷処理及び人工時効処理をこの順で施し、試料を得る。なお、表４に記載の室温時効時間とは、急冷処理を行った後、展伸材が室温に達してから人工時効処理を行うまでの時間を意味する。
【００５３】
上記のごとく作製した各試料の評価結果を、表５に示す。なお、各々の測定結果において合格と判定されなかったものもしくは好ましい結果と判定されなかったものについては、表５中の当該評価結果に下線を付して示した。
【００５４】
表５より知られるごとく、試料Ｎｏ．Ａ〜Ｎｏ．Ｏは、全ての評価項目で合格となり、強度、表面品質共に優れた特性を示した。
【００５５】
試料Ｐは、均質化処理における加熱温度が低すぎたため、耐力が３５０ＭＰａに満たず不合格と判定した。同時に、結晶粒が粗大となり、表面に斑状模様も視認された。
試料Ｑは、均質化処理における処理時間が短すぎたため、耐力が３５０ＭＰａに満たず不合格と判定した。同時に、結晶粒が粗大となり、表面に斑状模様も視認された。
【００５６】
試料Ｒは、熱間押出加工前における鋳塊の加熱温度が高すぎたため、押出加工時に部分溶融した結果、熱間加工割れを起こし、急冷処理以降の処理を行うことができなかった。
【００５７】
試料Ｓは、急冷処理における冷却速度が低すぎたため、焼入れが不十分となり耐力が３５０ＭＰａに満たず不合格と判定した。
試料Ｔは、急冷処理後における展伸材の温度が高すぎたため、焼入れが不十分となり耐力が３５０ＭＰａに満たず不合格と判定した。
【００５８】
試料Ｕは、人工時効処理における加熱温度が低すぎたため、時効硬化が不十分となり耐力が３５０ＭＰａに満たず不合格と判定した。
試料Ｖは、人工時効処理における加熱温度が高すぎたため、過時効となり耐力が３５０ＭＰａに満たず不合格と判定した。
試料Ｗは、人工時効処理における処理時間が短すぎたため、時効硬化が不十分となり耐力が３５０ＭＰａに満たず不合格と判定した。
試料Ｘは、人工時効処理における処理時間が長すぎたため、過時効となり耐力が３５０ＭＰａに満たず不合格と判定した。
【００５９】
【表１】
2013007085.tif 000003
【００６０】
【表２】
2013007085.tif 000004
【００６１】
【表３】
2013007085.tif 000005
【００６２】
【表４】
2013007085.tif 000006
【００６３】
【表５】
2013007085.tif 000007
【図１】
2013007085.tif 000008
【図２】
2013007085.tif 000009
【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
Ｚｎ：７．２％（質量％、以下同様）を超え８．７％以下、Ｍｇ：１．３％以上２．１％以下、Ｃｕ：０．５０％未満、Ｆｅ：０．３０％以下、Ｓｉ：０．３０％以下、Ｍｎ：０．０５％未満、Ｃｒ：０．２０％以下、Ｚｒ：０．０５％未満、Ｔｉ：０．００１％以上０．０５％以下を含有し、残部がＡｌ及び不可避的不純物からなる化学成分を有し、
耐力が３５０ＭＰａ以上であり、
金属組織が再結晶組織よりなることを特徴とする高強度アルミニウム合金材。
【請求項２】
請求項１に記載の高強度アルミニウム合金材において、上記再結晶組織は、その結晶粒の平均粒径が５００μｍ以下であり、熱間加工方向に平行な方向の結晶粒長さが、熱間加工方向に垂直な方向の結晶粒長さに対して０．５〜４倍であることを特徴とする高強度アルミニウム合金材。
【請求項３】
Ｚｎ：７．２％（質量％、以下同様）を超え８．７％以下、Ｍｇ：１．３％以上２．１％以下、Ｃｕ：０．５０％未満、Ｆｅ：０．３０％以下、Ｓｉ：０．３０％以下、Ｍｎ：０．０５％未満、Ｃｒ：０．２０％以下、Ｚｒ：０．０５％未満、Ｔｉ：０．００１％以上０．０５％以下を含有し、残部がＡｌ及び不可避的不純物からなる化学成分を有する鋳塊を作製し、
上記鋳塊を５４０℃を超え５８０℃以下の温度で１〜２４時間加熱する均質化処理を行い、
その後、加工開始時における上記鋳塊の温度を４４０℃〜５６０℃とした状態で該鋳塊に熱間加工を施して展伸材とし、
該展伸材の温度が４００℃以上である間に１５０℃以下の温度まで、５〜１０００℃／秒の冷却速度で冷却する急冷処理を行い、
該急冷処理またはその後の冷却により該展伸材の温度を室温まで冷却し、
その後１００℃〜１７０℃の温度で５〜３０時間加熱する人工時効処理を行うことを特徴とする高強度アルミニウム合金材の製造方法。
【手続補正２】
【補正対象書類名】明細書
【補正対象項目名】０００９
【補正方法】変更
【補正の内容】
【０００９】
本発明の他の態様は、Ｚｎ：７．２％（質量％、以下同様）を超え８．７％以下、Ｍｇ：１．３％以上２．１％以下、Ｃｕ：０．５０％未満、Ｆｅ：０．３０％以下、Ｓｉ：０．３０％以下、Ｍｎ：０．０５％未満、Ｃｒ：０．２０％以下、Ｚｒ：０．０５％未満、Ｔｉ：０．００１％以上０．０５％以下を含有し、残部がＡｌ及び不可避的不純物からなる化学成分を有する鋳塊を作製し、
上記鋳塊を５４０℃を超え５８０℃以下の温度で１〜２４時間加熱する均質化処理を行い、
その後、加工開始時における上記鋳塊の温度を４４０℃〜５６０℃とした状態で該鋳塊に熱間加工を施して展伸材とし、
該展伸材の温度が４００℃以上である間に１５０℃以下の温度まで、５〜１０００℃／秒の冷却速度で冷却する急冷処理を行い、
該急冷処理またはその後の冷却により該展伸材の温度を室温まで冷却し、
その後１００℃〜１７０℃の温度で５〜３０時間加熱する人工時効処理を行うことを特徴とする高強度アルミニウム合金材の製造方法にある（請求項３）。
【手続補正３】
【補正対象書類名】明細書
【補正対象項目名】００３２
【補正方法】変更
【補正の内容】
【００３２】
また、上記急冷処理の冷却速度は、５℃／秒以上１０００℃／秒以下とする。
上記冷却速度が１０００℃／秒を超える場合には、設備が過大になる上、それに見合った効果を得ることができない。一方、冷却速度が５℃／秒未満であると、焼入れが不十分となるため、得られる展伸材の耐力が３５０ＭＰａに満たなくなるおそれがある。従って、冷却速度は早いほうがよく、５℃／秒以上１０００℃／秒以下、好ましくは１００℃／秒以上１０００℃／秒以下がよい。